(57)【要約】      （修正有）【課題】タングステンのコロージョンを少なくとも抑制するための、タングステンを含有する基板のケミカルメカニカルポリッシングのための組成物及び方法を提供する。【解決手段】組成物は、初期成分として、水、酸化剤、選ばれたポリエトキシル化獣脂アミン、ジカルボン酸、鉄イオン源、コロイダルシリカ砥粒、場合によりｐＨ調整剤及び場合により殺生物剤を含む。ケミカルメカニカルポリッシングの方法は、研磨表面を有するケミカルメカニカルポリッシングパッドを提供すること、研磨パッドと基板の界面で動的接触を作り出すこと、そして、研磨パッドと基板の界面又はその付近の研磨表面上に研磨組成物を分注することを含む。ここで、一部のタングステンが研磨されて基板から除かれ、タングステンのコロージョンが抑制される。【選択図】なし【特許請求の範囲】
【請求項１】
初期成分として：水；
酸化剤；
一般式（Ｉ）：
【化１１】
2020077860.tif 000018
［式中、Ｒは、獣脂又は獣脂アミン含有基であり、そしてｍ及びｎは、整数であって、ｍ＋ｎの合計は２〜２４の範囲である］を有する化合物；
コロイダルシリカ砥粒；
ジカルボン酸；
鉄（III）イオン源；
場合によりｐＨ調整剤；及び、
場合により殺生物剤
を含むケミカルメカニカルポリッシング組成物。
【請求項２】
式（Ｉ）を有する化合物が、少なくとも５０ppmの量である、請求項１記載のケミカルメカニカルポリッシング組成物。
【請求項３】
ｍ＋ｎの合計が３〜１５の範囲である、請求項１記載のケミカルメカニカルポリッシング組成物。
【請求項４】
獣脂アミン含有基が、式（II）：
【化１２】
2020077860.tif 000019
［式中、Ｒ’は、獣脂由来の直鎖若しくは分岐鎖（Ｃ８−Ｃ２４）アルキル、又は直鎖若しくは分岐鎖（Ｃ８−Ｃ２４）アルケニル基であり、ｒは、２〜５の整数であり、そしてｚは、１〜２４の整数である］を有する、請求項１記載のケミカルメカニカルポリッシング組成物。
【請求項５】
タングステンのケミカルメカニカルポリッシングの方法であって：
タングステン及び絶縁体を含む基板を提供すること；
初期成分として：
水；
酸化剤；
式（Ｉ）：
【化１３】
2020077860.tif 000020
［式中、Ｒは、獣脂又は獣脂アミン含有基であり、そしてｍ及びｎは、整数であって、ｍ＋ｎの合計は２〜２４の範囲である］を有する化合物；
コロイダルシリカ砥粒；
ジカルボン酸；
鉄（III）イオン源；及び
場合によりｐＨ調整剤；
場合により殺生物剤
を含むケミカルメカニカルポリッシング組成物を提供すること；
研磨表面を有するケミカルメカニカルポリッシングパッドを提供すること；
ケミカルメカニカルポリッシングパッドと基板の界面で動的接触を作り出すこと；そして、
ケミカルメカニカルポリッシングパッドと基板の界面又はその付近のケミカルメカニカルポリッシングパッドの研磨表面上にケミカルメカニカルポリッシング組成物を分注して、少なくとも一部のタングステンを除去すること
を含む方法。
【請求項６】
ｍ＋ｎの合計が、３〜１５の範囲である、請求項５記載の方法。
【請求項７】
獣脂アミン含有基が、式（II）：
【化１４】
2020077860.tif 000021
［式中、Ｒ’は、獣脂由来の直鎖若しくは分岐鎖（Ｃ８−Ｃ２４）アルキル、又は直鎖若しくは分岐鎖（Ｃ８−Ｃ２４）アルケニル基であり、ｒは、２〜５の整数であり、そしてｚは、１〜２４の整数である］を有する、請求項５記載の方法。
【請求項８】
提供されるケミカルメカニカルポリッシング組成物が、２００mm研磨機でプラテン速度８０回転／分、キャリア速度８１回転／分、ケミカルメカニカルポリッシング組成物流量１２５mL／分、公称ダウンフォース２１．４kPaにより、タングステン除去速度≧１０００Å／分を有しており；そしてケミカルメカニカルポリッシングパッドが、ポリマー中空コア微粒子を含有するポリウレタン研磨層及びポリウレタン含浸不織サブパッドを含む、請求項５記載の方法。
【請求項９】
提供されるケミカルメカニカルポリッシング組成物が、初期成分として：
水；
０．０１〜１０重量％の酸化剤；
５０〜５００ppmの式（Ｉ）の化合物；
０．０１〜１５重量％のコロイダルシリカ砥粒；
１〜２，６００ppmのジカルボン酸；
１００〜１，１００ppmの鉄（III）イオン源であって、硝酸第二鉄である鉄（III）イオン源；及び、
場合によりｐＨ調整剤；
場合により殺生物剤
を含み、そしてケミカルメカニカルポリッシング組成物のｐＨが１〜７である、請求項５記載の方法。
【請求項１０】
提供されるケミカルメカニカルポリッシング組成物が、２００mm研磨機でプラテン速度８０回転／分、キャリア速度８１回転／分、ケミカルメカニカルポリッシング組成物流量１２５mL／分、公称ダウンフォース２１．４kPaにより、タングステン除去速度≧１５００Å／分を有しており；そしてケミカルメカニカルポリッシングパッドが、ポリマー中空コア微粒子を含有するポリウレタン研磨層及びポリウレタン含浸不織サブパッドを含む、請求項９記載の方法。
【発明の詳細な説明】
【技術分野】
【０００１】
本発明は、タングステンのコロージョンを少なくとも抑制するためのタングステンのケミカルメカニカルポリッシングの分野に関する。更に具体的には、本発明は、タングステンのコロージョンを少なくとも抑制するためのタングステンのケミカルメカニカルポリッシング用の組成物及び方法であって、タングステンを含有する基板を提供すること；初期成分として、水；酸化剤；タングステンのコロージョンを少なくとも抑制するのに十分な量の選択されたポリエトキシル化獣脂アミン；ジカルボン酸；鉄イオン源；コロイダルシリカ砥粒；及び場合によりｐＨ調整剤；及び場合により殺生物剤を含有する研磨組成物を提供すること；研磨表面を有するケミカルメカニカルポリッシングパッドを提供すること；研磨パッドと基板の界面で動的接触を作り出すこと；そして、研磨パッドと基板の界面又はその付近の研磨表面上に研磨組成物を分注して、一部のタングステンが研磨されて基板から除かれることにより、タングステンのコロージョンを少なくとも抑制するための組成物及び方法に関する。
【背景技術】
【０００２】
集積回路及び他の電子デバイスの製造において、導電性材料、半導体材料及び絶縁材料
の複数の層が半導体ウェーハの表面上に堆積されるか、又はそこから除去される。導電性材料、半導体材料、及び絶縁材料の薄層は、幾つかの堆積手法によって堆積され得る。最新の加工における一般的な堆積手法は、スパッタリングとしても知られている物理気相成長法（ＰＶＤ）、化学気相成長法（ＣＶＤ）、プラズマ化学気相成長法（ＰＥＣＶＤ）、及び電気化学的めっき法（ＥＣＰ）を含む。
【０００３】
材料の層が順次堆積され除去されるにつれ、ウェーハの最上面は平坦でなくなる。後続の半導体加工（例えば、メタライゼーション）はウェーハが平らな表面を有することを要求するため、ウェーハを平坦化する必要がある。平坦化は、望ましくない表面トポグラフィー及び表面欠陥（粗面、凝集物質、結晶格子損傷、スクラッチ、及び混入層又は物質など）を除去するのに有用である。
【０００４】
ケミカルメカニカルプラナリゼーション、又はケミカルメカニカルポリッシング（ＣＭＰ）は、半導体ウェーハのような基板を平坦化するために使用される一般的な手法である。従来のＣＭＰにおいて、ウェーハはキャリアアセンブリに取り付けられ、ＣＭＰ装置内に研磨パッドと接触して配置される。キャリアアセンブリは、ウェーハに調節可能な圧力を提供し、ウェーハを研磨パッドに押し付ける。パッドを、外部駆動力によってウェーハに対して移動（例えば、回転）させる。それと同時に、研磨組成物（「スラリー」）又は他の研磨溶液がウェーハと研磨パッドとの間に提供される。よって、パッド表面及びスラリーの化学的及び機械的作用によって、ウェーハ表面が研磨されて、平坦化される。しかしながら、ＣＭＰにはかなりの複雑さを伴う。各タイプの材料には、固有の研磨組成物、適切に設計された研磨パッド、研磨とＣＭＰ後洗浄の両方に最適化されたプロセス設定、及び特定の材料の研磨用途に個別に合わせる必要があるその他の因子が必要とされる。
【０００５】
ケミカルメカニカルポリッシングは、集積回路設計におけるタングステン配線及びコンタクトプラグの形成中にタングステンを研磨するための好ましい方法となっている。タングステンは、コンタクト／ビアプラグの集積回路設計において頻繁に使用されている。典型的には、基板上の絶縁体層を貫通してコンタクト又はビアホールが形成され、下層の構成要素（例えば、第１レベルのメタライゼーション又は配線）の領域が露出される。タングステンは硬質金属であり、タングステンＣＭＰは比較的苛酷な設定で動作し、そしてこのことが、タングステンＣＭＰに特有の課題をもたらす。残念ながら、タングステンの研磨に使用される多くのＣＭＰスラリーは、その苛酷な性質のため、タングステンのコロージョンを引き起こす。タングステンのコロージョンは、ＣＭＰの一般的な副作用である。ＣＭＰプロセス中、基板の表面に残っている金属研磨スラリーは、ＣＭＰの効果を超えてタングステンを腐食し続ける。時にはコロージョンが望まれるが、ほとんどの半導体プロセスでは、コロージョンを減少させるか、又は好ましくは完全に抑制する必要がある。
【０００６】
ＣＭＰタングステンに関連する別の問題は、残念ながら、タングステンの研磨に使用される多くのＣＭＰスラリーが過剰研磨及びディッシングの問題を引き起こし、その結果、不均一又は平坦でない表面が生じることである。「ディッシング」という用語は、ＣＭＰ中の半導体上の金属配線前駆体及び他のフィーチャーからの、タングステンのような金属の過剰な（望ましくない）除去のことをいい、それによってタングステンに望ましくない窪みが生じることをいう。ディッシングは、平坦でない表面をもたらすことに加えて、半導体の電気的性能に悪影響を及ぼすため、望ましくない。ディッシングの深刻度は様々であるが、典型的には、二酸化ケイ素（ＴＥＯＳ）のような下層の絶縁材料のエロージョンを引き起こすほどに深刻である。
【０００７】
このようなディッシングから生じ得るトポグラフィー欠陥は更に、導電性材料又は絶縁材料の下に配置されたバリア層材料のような、追加の材料の基板表面からの不均一な除去をもたらして、望ましい品質に達しない基板表面を生成し、そのため半導体の集積回路の性能に悪影響を与える可能性がある。更に、半導体の表面上のフィーチャーがますます小型化されるにつれて、半導体の表面をうまく研磨することが次第に困難になっている。
【０００８】
したがって、タングステンのコロージョンを少なくとも抑制するが、好ましくは更にディッシングを抑制する、タングステンのためのＣＭＰ方法及び組成物が必要とされている。
【発明の概要】
【０００９】
本発明は、タングステンのケミカルメカニカルポリッシング用組成物であって、初期成分として：水；酸化剤；一般式（Ｉ）：
【００１０】
【化１】
2020077860.tif 000002
［式中、Ｒは、獣脂又は獣脂アミン含有基であり、そしてｍ及びｎは、整数であって、ｍ＋ｎの合計は２〜２４である］を有する化合物；コロイダルシリカ砥粒；ジカルボン酸又はその塩；鉄（III）イオン源；及び、場合によりｐＨ調整剤；及び、場合により殺生物剤
を含む組成物を提供する。
【００１１】
本発明はまた、タングステンのケミカルメカニカルポリッシング用組成物であって、初期成分として：水；酸化剤；少なくとも５０ppmの一般式（Ｉ）：
【００１２】
【化２】
2020077860.tif 000003
［式中、Ｒは、獣脂又は獣脂アミン含有基であり、そしてｍ及びｎは、整数であって、ｍ＋ｎの合計は２〜２４である］を有する化合物；コロイダルシリカ砥粒；ジカルボン酸又はその塩；鉄（III）イオン源；及び、場合によりｐＨ調整剤；及び、場合により殺生物剤
を含む組成物であって、ｐＨが１〜７である、ケミカルメカニカルポリッシング組成物に関する。
【００１３】
本発明は更に、タングステンのケミカルメカニカルポリッシング用組成物であって、初期成分として：水；０．０１〜１０重量％の酸化剤；５０〜５００ppmの一般式（Ｉ）：
【００１４】
【化３】
2020077860.tif 000004
［式中、Ｒは、獣脂又は獣脂アミン含有基であり、そしてｍ及びｎは、整数であって、ｍ＋ｎの合計は２〜２４である］を有する化合物；０．０１〜１５重量％のコロイダルシリカ砥粒；１〜２，６００ppmのジカルボン酸又はその塩；１７５〜７００ppmの鉄（III）イオン源；及び、場合によりｐＨ調整剤；及び、場合により殺生物剤
を含む組成物であって、ｐＨが１．５〜４．５である、ケミカルメカニカルポリッシング組成物に関する。
【００１５】
本発明は、タングステンのケミカルメカニカルポリッシングの方法であって：
タングステン及び絶縁体を含む基板を提供すること；
初期成分として：水；酸化剤；一般式（Ｉ）：
【００１６】
【化４】
2020077860.tif 000005
［式中、Ｒは、獣脂又は獣脂アミン含有基であり、そしてｍ及びｎは、整数であって、ｍ＋ｎの合計は２〜２４である］を有する化合物；
コロイダルシリカ砥粒；
ジカルボン酸又はその塩；
鉄（III）イオン源；場合によりｐＨ調整剤；及び
場合により殺生物剤
を含むケミカルメカニカルポリッシング組成物を提供すること；
研磨表面を有するケミカルメカニカルポリッシングパッドを提供すること；
ケミカルメカニカルポリッシングパッドと基板の界面で動的接触を作り出すこと；そして、
ケミカルメカニカルポリッシングパッドと基板の界面又はその付近のケミカルメカニカルポリッシングパッドの研磨表面上にケミカルメカニカルポリッシング組成物を分注して、少なくとも一部のタングステンを除去すること
を含む方法に関する。
【００１７】
本発明はまた、タングステンのケミカルメカニカルポリッシングの方法であって：
タングステン及び絶縁体を含む基板を提供すること；
初期成分として：水；酸化剤；少なくとも５０ppmの一般式（Ｉ）：
【００１８】
【化５】
2020077860.tif 000006
［式中、Ｒは、獣脂又は獣脂アミン含有基であり、そしてｍ及びｎは、整数であって、ｍ＋ｎの合計は２〜２４である］を有する化合物；
コロイダルシリカ砥粒；
ジカルボン酸又はその塩；
鉄（III）イオン源；場合によりｐＨ調整剤；及び
場合により殺生物剤
を含むケミカルメカニカルポリッシング組成物であって、ｐＨが１〜７である、ケミカルメカニカルポリッシング組成物を提供すること；
研磨表面を有するケミカルメカニカルポリッシングパッドを提供すること；
ケミカルメカニカルポリッシングパッドと基板の界面で動的接触を作り出すこと；そして、
ケミカルメカニカルポリッシングパッドと基板の界面又はその付近のケミカルメカニカルポリッシングパッドの研磨表面上にケミカルメカニカルポリッシング組成物を分注して、少なくとも一部のタングステンを除去すること
を含む方法であって、提供されるケミカルメカニカルポリッシング組成物が、２００mm研磨機でプラテン速度８０回転／分、キャリア速度８１回転／分、ケミカルメカニカルポリッシング組成物流量１２５mL／分、公称ダウンフォース２１．４kPaにより、タングステン除去速度≧１０００Å／分を有しており；そしてケミカルメカニカルポリッシングパッドが、ポリマー中空コア微粒子を含有するポリウレタン研磨層及びポリウレタン含浸不織サブパッドを含む、方法に関する。
【００１９】
本発明は更に、タングステンのケミカルメカニカルポリッシングの方法であって：
タングステン及び絶縁体を含む基板を提供すること；
初期成分として：水；０．０１〜１０重量％の酸化剤；５０〜５００ppmの一般式（Ｉ）：
【００２０】
【化６】
2020077860.tif 000007
［式中、Ｒは、獣脂又は獣脂アミン含有基であり、そしてｍ及びｎは、整数であって、ｍ＋ｎの合計は２〜２４である］を有する化合物；
０．０１〜１５重量％のコロイダルシリカ砥粒；
１〜２，６００ppmのジカルボン酸又はその塩；
１００〜１１００ppmの鉄（III）イオン源；場合によりｐＨ調整剤；及び
場合により殺生物剤
を含むケミカルメカニカルポリッシング組成物であって、ｐＨが１．５〜４．５である、ケミカルメカニカルポリッシング組成物を提供すること；
研磨表面を有するケミカルメカニカルポリッシングパッドを提供すること；
ケミカルメカニカルポリッシングパッドと基板の界面で動的接触を作り出すこと；そして、
ケミカルメカニカルポリッシングパッドと基板の界面又はその付近のケミカルメカニカルポリッシングパッドの研磨表面上にケミカルメカニカルポリッシング組成物を分注して、少なくとも一部のタングステンを除去すること
を含む方法であって、提供されるケミカルメカニカルポリッシング組成物が、２００mm研磨機でプラテン速度８０回転／分、キャリア速度８１回転／分、ケミカルメカニカルポリッシング組成物流量１２５mL／分、公称ダウンフォース２１．４kPaにより、タングステン除去速度≧１０００Å／分を有しており；そしてケミカルメカニカルポリッシングパッドが、ポリマー中空コア微粒子を含有するポリウレタン研磨層及びポリウレタン含浸不織サブパッドを含む、方法に関する。
【００２１】
本発明の前記のケミカルメカニカルポリッシング組成物及び方法は、タングステンを研磨し、そして望ましくないタングステンのコロージョンを少なくとも抑制するが、本発明の前記のケミカルメカニカルポリッシング組成物及び方法は更に、ディッシングを抑制することができる。
【００２２】
発明の詳細な説明
本明細書の至るところで使用されるとき、以下の略語は、文脈上、特に明記されない限り、以下の意味を有する：℃＝摂氏度；ｇ＝グラム；Ｌ＝リットル；mL＝ミリリットル；μ＝μm＝ミクロン；kPa＝キロパスカル；Å＝オングストローム；mV＝ミリボルト；ＤＩ＝脱イオン；ppm＝百万分率＝mg/L；mm＝ミリメートル；cm＝センチメートル；min＝分；rpm＝毎分回転数；lb＝ポンド；kg＝キログラム；Ｗ＝タングステン；ＰＯ＝プロピレンオキシド；ＥＯ＝エチレンオキシド；Ｃ＝四価元素の炭素；ＩＣＰ−ＯＥＳ＝誘導結合プラズマ発光分析法；ＤＬＳ＝動的光散乱；重量％＝重量パーセント；ＲＲ＝除去速度；
【００２３】
【化７】
2020077860.tif 000008
＝化学結合。
【００２４】
「ケミカルメカニカルポリッシング」又は「ＣＭＰ」という用語は、化学的力及び機械的力のみによって基板を研磨するプロセスのことをいい、電気バイアスが基板に印加されるエレクトロケミカルメカニカルポリッシング（ＥＣＭＰ）とは区別される。「ＴＥＯＳ」という用語は、オルトケイ酸テトラエチル（Ｓｉ（ＯＣ２Ｈ５）４）の分解により形成される二酸化ケイ素を意味する。「平坦な」という用語は、長さと幅の２つの寸法を有する実質的に平らな表面又は平らなトポグラフィーを意味する。「寸法」という用語は、線幅のことをいう。「アルキル」という用語は、置換基を有するものとして本明細書中に特に断りない限り、炭素と水素のみからなり（ヒドロカルビル）、そして一般式：ＣｎＨ２ｎ＋１（式中、変数「ｎ」は整数である）を有する有機化学基を意味する。「アルケニル」という用語は、水素がアルキレン基（アルカンジイル）から脱離された有機化学基、例えば、Ｈ２Ｃ＝ＣＨ−又はＨＲＣ＝ＣＨ−（ここで、Ｒは有機炭化水素（ヒドロカルビル）基である）を意味する。「部分構造」という用語は、分子の一部又は分子の官能基を意味する。「獣脂」という用語は、例えば、３７〜４３％オレイン酸、２４〜３２％パルミチン酸、２４〜３２％ステアリン酸、３〜６％ミリスチン酸及び２〜３％リノール酸を含む遊離脂肪酸の混合物を提供する、加水分解動物脂肪であって、エチレンオキシドでエトキシル化される前に、ニトリルプロセスを介して脂肪アミンに変換される加水分解動物脂肪を意味する。「a」及び「an」という用語は、単数形及び複数形の両方を指す。特に断りない限り、全ての百分率は重量による。全ての数値範囲は全体を含み、任意の順序で組合せることができるが、そのような数値範囲が合計して最大１００％になるよう制約されていることが論理的である場合を除く。
【００２５】
本発明のタングステンを含有する基板の研磨方法は、ケミカルメカニカルポリッシング組成物であって、初期成分として：水；酸化剤；式（Ｉ）：
【００２６】
【化８】
2020077860.tif 000009
［式中、Ｒは、獣脂又は獣脂アミン含有基であり、ここで獣脂は、好ましくは、獣脂由来の直鎖若しくは分岐鎖（Ｃ８−Ｃ２４）アルキル、又は直鎖若しくは分岐鎖（Ｃ８−Ｃ２４）アルケニル基から選択され、そして獣脂アミン含有基は、式（II）：
【００２７】
【化９】
2020077860.tif 000010
｛式中、Ｒ’は、獣脂由来の直鎖若しくは分岐鎖（Ｃ８−Ｃ２４）アルキル、又は直鎖若しくは分岐鎖（Ｃ８−Ｃ２４）アルケニル基である｝で示される部分構造であり、ｍ及びｎは、整数であって、ｍ＋ｎの合計は２〜２４の範囲であり、そしてｒは２〜５の整数であり、そしてｚは１〜２４の整数である］を有するポリエトキシル化獣脂アミン化合物；コロイダルシリカ砥粒；ジカルボン酸又はその塩；鉄（III）イオン源；及び、場合によりｐＨ調整剤；及び、場合により殺生物剤を含む（好ましくは、これらからなる）ケミカルメカニカルポリッシング組成物を含むことによって、タングステンを基板表面から除去し、一方、タングステンのコロージョンを少なくとも抑制するが、更にディッシングを抑制することができる。本発明のケミカルメカニカルポリッシング組成物は、２種以上の前記のポリエトキシル化獣脂アミンの混合物を含むことができる。本発明の前記のポリエトキシル化獣脂アミンは、電荷に関して中性である。
【００２８】
更に好ましくは、Ｒは、獣脂直鎖（Ｃ１２−Ｃ２０）アルキル又は獣脂直鎖分岐鎖（Ｃ１２−Ｃ２０）アルケニルであり、そしてｍ＋ｎの合計は３〜１５であり、なお好ましくは、Ｒは、獣脂直鎖（Ｃ１３−Ｃ１８）アルキル又は獣脂直鎖分岐鎖（Ｃ１３−Ｃ１８）アルケニルであり、そしてｍ＋ｎの合計は３〜５であり；更になお好ましくは、Ｒは、飽和若しくは不飽和ヘキサデシル（Ｃ１６）、飽和若しくは不飽和ヘプタデシル（Ｃ１７）、又は飽和若しくは不飽和オクタデシル（Ｃ１８）であり、そしてｍ＋ｎの合計は３〜５であり、そして最も好ましくは、Ｒは、上記式（II）を有する部分構造である。
【００２９】
好ましくは、Ｒ’は、直鎖（Ｃ１２−Ｃ２０）アルキル又は直鎖（Ｃ１２−Ｃ２０）アルケニルであり、そしてｒは２〜４の整数であり、そしてｚは３〜１５の整数であり、更に好ましくは、Ｒ’は、直鎖（Ｃ１３−Ｃ１８）アルキル又は直鎖（Ｃ１３−Ｃ１８）アルケニルであり、そしてｍ＋ｎの合計は３〜５であり、そしてｒは２〜３の整数であり、そしてｚは３〜５の整数であり、最も好ましくは、Ｒ’は、飽和若しくは不飽和ヘキサデシル（Ｃ１６）、飽和若しくは不飽和ヘプタデシル（Ｃ１７）、又は飽和若しくは不飽和オクタデシル（Ｃ１８）であり、そしてｍ＋ｎの合計は３〜５であり、ｒは２〜３の整数であり、そしてｚは３〜５の整数である。本発明のケミカルメカニカルポリッシング組成物は、式（II）の部分構造を有する２種以上の前記のポリエトキシル化獣脂アミン化合物の混合物を含むことができる。本発明の前記のポリエトキシル化獣脂アミンは、電荷に関して中性である。
【００３０】
本発明の好ましいポリエトキシル化獣脂アミンの例は、一般式（III）：
【００３１】
【化１０】
2020077860.tif 000011
［式中、Ｒ’、ｍ、ｎ、及びｚは上記と同義である］を有するポリエトキシル化獣脂ジアミンである。好ましくは、Ｒ’は、飽和若しくは不飽和ヘキサデシル（Ｃ１６）、飽和若しくは不飽和ヘプタデシル（Ｃ１７）、又は飽和若しくは不飽和オクタデシル（Ｃ１８）であり、そしてｍ＋ｎは３〜５であり、そしてｚは３〜５の整数であり、最も好ましくは、ｍ＋ｎ＝５であり、そしてｚ＝５である。本発明のケミカルメカニカルポリッシング組成物は、２種以上の前記の式（III）のポリエトキシル化獣脂ジアミンの混合物を含むことができる。一般式（III）を有する本発明の特に好ましいポリエトキシル化獣脂ジアミンは、SIGMA-ALDRICH（登録商標）Chemicals Company（Milwaukee, WI, USA）から市販されているＮ，Ｎ’，Ｎ’−ポリオキシエチレン（１０）−Ｎ−１，３−ジアミノプロパンである。
【００３２】
好ましくは、本発明のタングステンをケミカルメカニカルポリッシングする方法において、本発明のケミカルメカニカルポリッシング組成物は、初期成分として、少なくとも５０ppm、好ましくは５０〜５００ppm、更に好ましくは５０ppm〜３００ppm、更になお好ましくは５０ppm〜２００ppm、最も好ましくは５０〜１００ppmの本発明のポリエトキシル化獣脂アミンを含有む。
【００３３】
好ましくは、本発明のタングステンを含む基板をケミカルメカニカルポリッシングする方法において、提供されるケミカルメカニカルポリッシング組成物に、初期成分として含有される水は、偶発的不純物を制限するために、脱イオン化及び蒸留の少なくとも一方が行われている。
【００３４】
好ましくは、本発明の基板を研磨する方法において、提供されるケミカルメカニカルポリッシング組成物は、初期成分として、酸化剤であって、過酸化水素（Ｈ２Ｏ２）、一過硫酸塩、ヨウ素酸塩、過フタル酸マグネシウム、過酢酸及び他の過酸、過硫酸塩、臭素酸塩、過臭素酸塩、過硫酸塩、過酢酸、過ヨウ素酸塩、硝酸塩、鉄塩、セリウム塩、Ｍｎ（III）、Ｍｎ（IV）及びＭｎ（VI）塩、銀塩、銅塩、クロム塩、コバルト塩、ハロゲン、次亜塩素酸塩及びこれらの混合物からなる群より選択される酸化剤を含有する。更に好ましくは、酸化剤は、過酸化水素、過塩素酸塩、過臭素酸塩、過ヨウ素酸塩、過硫酸塩及び過酢酸からなる群より選択される。最も好ましくは、酸化剤は過酸化水素である。
【００３５】
好ましくは、本発明の基板を研磨する方法において、提供されるケミカルメカニカルポリッシング組成物は、初期成分として、０．０１〜１０重量％、更に好ましくは０．１〜５重量％、最も好ましくは１〜３重量％の酸化剤を含有する。
【００３６】
好ましくは、本発明の基板を研磨する方法において、提供されるケミカルメカニカルポリッシング組成物は、初期成分として、鉄（III）イオン源を含有する。更に好ましくは、本発明の方法において、提供されるケミカルメカニカルポリッシング組成物は、初期成分として、鉄（III）イオン源であって、鉄（III）塩からなる群より選択される鉄（III）イオン源を含有する。最も好ましくは、本発明の方法において、提供されるケミカルメカニカルポリッシング組成物は、初期成分として、鉄（III）イオン源であって、硝酸第二鉄（Ｆｅ（ＮＯ３）３）である鉄（III）イオン源を含有する。
【００３７】
好ましくは、本発明の基板を研磨する方法において、提供されるケミカルメカニカルポリッシング組成物は、初期成分として、ケミカルメカニカルポリッシング組成物に１〜２５０ppm、好ましくは５〜２００ppm、更に好ましくは７．５〜１５０ppm、最も好ましくは１０〜１００ppmの鉄（III）イオンを導入するのに十分な鉄（III）イオン源を含有する。
【００３８】
好ましくは、本発明の基板を研磨する方法において、提供されるケミカルメカニカルポリッシング組成物は、初期成分として、鉄（III）イオン源を含有する。更に好ましくは、本発明の基板を研磨する方法において、提供されるケミカルメカニカルポリッシング組成物は、初期成分として、１００〜１，１００ppm、好ましくは１２５〜１０００ppm、更に好ましくは１５０〜８５０ppm、そして最も好ましくは１７５〜７００ppmの鉄（III）イオン源を含有する。最も好ましくは、本発明の基板を研磨する方法において、提供されるケミカルメカニカルポリッシング組成物は、初期成分として、１００〜１，１００ppm、好ましくは１５０〜１０００ppm、更に好ましくは１５０〜８５０ppm、最も好ましくは１７５〜７００ppmの鉄（III）イオン源であって、硝酸第二鉄（Ｆｅ（ＮＯ３）３）である鉄（III）イオン源を含有する。
【００３９】
好ましくは、本発明の基板を研磨する方法において、提供されるケミカルメカニカルポリッシング組成物は、負のゼータ電位を有するコロイダルシリカ砥粒を含有する。更に好ましくは、本発明の基板を研磨する方法において、提供されるケミカルメカニカルポリッシング組成物は、負の永久ゼータ電位を有するコロイダルシリカ砥粒を含有し、そしてここで、ケミカルメカニカルポリッシング組成物は、１〜７、好ましくは１．５〜４．５；更に好ましくは１．５〜３．５；更により好ましくは２〜３；最も好ましくは２〜２．５のｐＨを有する。更により好ましくは、本発明の基板を研磨する方法において、提供されるケミカルメカニカルポリッシング組成物は、負の永久ゼータ電位を有するコロイダルシリカ砥粒を含有し、そしてここで、ケミカルメカニカルポリッシング組成物は、−０．１mV〜−２０mVのゼータ電位により示されるとき、１〜７、好ましくは１．５〜４．５；更に好ましくは１．５〜３．５；更により好ましくは２〜３；最も好ましくは２〜２．５のｐＨを有する。
【００４０】
好ましくは、本発明の基板を研磨する方法において、提供されるケミカルメカニカルポリッシング組成物は、初期成分として、コロイダルシリカ砥粒であって、動的光散乱法（ＤＬＳ）により測定されるとき、≦１００nm；好ましくは５〜１００nm；更に好ましくは１０〜９０nm；最も好ましくは２０〜８０nmの平均粒径を有するコロイダルシリカ砥粒を含有する。
【００４１】
好ましくは、本発明の基板を研磨する方法において、提供されるケミカルメカニカルポリッシング組成物は、０．０１〜１５重量％、好ましくは０．０５〜１０重量％、更に好ましくは０．１〜７．５重量％、更により好ましくは０．２〜５重量％、最も好ましくは０．２〜２重量％のコロイダルシリカ砥粒を含有する。好ましくは、コロイダルシリカ砥粒は負のゼータ電位を有する。
【００４２】
好ましくは、本発明の基板を研磨する方法において、提供されるケミカルメカニカルポリッシング組成物は、初期成分として、ジカルボン酸であって、マロン酸、シュウ酸、コハク酸、アジピン酸、マレイン酸、リンゴ酸、グルタル酸、酒石酸、これらの塩又はこれらの混合物を含むが、これらに限定されないジカルボン酸を含有する。更に好ましくは、本発明の基板を研磨する方法において、提供されるケミカルメカニカルポリッシング組成物は、初期成分として、ジカルボン酸であって、マロン酸、シュウ酸、コハク酸、酒石酸、これらの塩及びこれらの混合物からなる群より選択されるジカルボン酸を含有する。更により好ましくは、提供されるケミカルメカニカルポリッシング組成物は、初期成分として、ジカルボン酸であって、マロン酸、シュウ酸、コハク酸、これらの塩及びこれらの混合物からなる群より選択されるジカルボン酸を含有する。最も好ましくは、本発明の基板を研磨する方法において、提供されるケミカルメカニカルポリッシング組成物は、初期成分として、ジカルボン酸であるマロン酸又はその塩を含有する。
【００４３】
好ましくは、本発明の基板を研磨する方法において、提供されるケミカルメカニカルポリッシング組成物は、初期成分として、１〜２，６００ppm、好ましくは１００〜１，４００ppm、更に好ましくは１２０〜１，３５０ppm、更になお好ましくは１３０〜１，１００ppmのジカルボン酸であって、マロン酸、シュウ酸、コハク酸、アジピン酸、マレイン酸、リンゴ酸、グルタル酸、酒石酸、これらの塩又はこれらの混合物を含むが、これらに限定されないジカルボン酸を含有する。好ましくは、本発明の基板を研磨する方法において、提供されるケミカルメカニカルポリッシング組成物は、初期成分として、１〜２，６００ppmのマロン酸、その塩又はその混合物を含有する。更に好ましくは、本発明の基板を研磨する方法において、提供されるケミカルメカニカルポリッシング組成物は、初期成分として、１００〜１，４００ppm、更により好ましくは１２０〜１，３５０ppm、更になお好ましくは１３０〜１，３５０ppmのジカルボン酸であるマロン酸又はその塩を含有する。
【００４４】
好ましくは、本発明の基板を研磨する方法において、提供されるケミカルメカニカルポリッシング組成物は、１〜７のｐＨを有する。更に好ましくは、本発明の基板を研磨する方法において、提供されるケミカルメカニカルポリッシング組成物は、１．５〜４．５のｐＨを有する。更になお好ましくは、本発明の基板を研磨する方法において、提供されるケミカルメカニカルポリッシング組成物は、１．５〜３．５のｐＨを有する。更になお一層好ましくは、本発明の基板を研磨する方法において、提供されるケミカルメカニカルポリッシング組成物は、２〜３のｐＨ；そして最も好ましくは２〜２．５のｐＨを有する。
【００４５】
好ましくは、本発明の基板を研磨する方法において、提供されるケミカルメカニカルポリッシング組成物は、場合により、ｐＨ調整剤を含有する。好ましくは、ｐＨ調整剤は、無機及び有機ｐＨ調整剤からなる群より選択される。好ましくは、ｐＨ調整剤は、無機酸及び無機塩基からなる群より選択される。更に好ましくは、ｐＨ調整剤は、硝酸及び水酸化カリウムからなる群より選択される。最も好ましくは、ｐＨ調整剤は、水酸化カリウムである。
【００４６】
好ましくは、本発明の基板を研磨する方法において、提供されるケミカルメカニカルポリッシング組成物は、第４級化合物を除外する。このような第４級化合物は、第４級アンモニウム化合物、第４級ホスホニウム化合物及び第４級アンチモニウム化合物を含むが、これらに限定されない。
【００４７】
場合により、本発明の基板を研磨する方法において、提供されるケミカルメカニカルポリッシング組成物は、界面活性剤を含有する。好ましくは、本発明の基板を研磨する方法において、界面活性剤は、ＰＯ又はＥＯ又はＰＯ／ＥＯ含有界面活性剤である。更に好ましくは、本発明の基板を研磨する方法において、界面活性剤は、アニオン性官能基を含有するＰＯ又はＥＯ又はＰＯ／ＥＯ界面活性剤である。更により好ましくは、本発明の基板を研磨する方法において、界面活性剤は、式（IV）：
ＣａＨ２ａ＋１Ｏ−ＰＯｂ−ＥＯｄ−ＳＯ３−
［式中、ａは、１２、１５、１８、２０、２２、２５、２８、３０、３５、３８、４０、４２又は４４であってよく；ｂは、０、２、５、８、１０、１２、１４、１６、１８、２０、３０、４０又は５０であってよく；そしてｄは、０、５、１０、１５、２０、２５、３０、３５、４０、４５、５０、５５、６０、６５、７０、８０、９０又は１００であってよいが、ただし、ｂ及びｄは、同じ場合で０ではあり得ず、そして対イオンは、好ましくはナトリウムカチオン若しくはカリウムカチオンのようなアルカリ金属イオン；又はアンモニウムカチオンであってよい］を有するアニオン性エーテル硫酸塩である。好ましくは、本発明の基板を研磨する方法において、アニオン性エーテル硫酸塩は、ラウリルエーテル硫酸ナトリウム（ＳＬＥＳ）である。
【００４８】
本発明の基板を研磨する方法において、提供されるケミカルメカニカルポリッシング組成物は、初期成分として、５０ppm〜１０００ppm、好ましくは１００ppm〜９００ppm、更に好ましくは１２０ppm〜６００ppm、更になお好ましくは１４０ppm〜２５０ppmのアニオン性エーテル硫酸塩を含有することができる。更に好ましくは、本発明の基板を研磨する方法において、提供されるケミカルメカニカルポリッシング組成物は、初期成分として、５０〜１０００ppm、更に好ましくは１００ppm〜９００ppm、更により好ましくは１２０ppm〜６００ppm、更になお好ましくは、１４０ppm〜２５０ppmのアニオン性エーテル硫酸のアルカリ金属塩界面活性剤を含有する。更になお好ましくは、本発明の基板を研磨する方法において、提供されるケミカルメカニカルポリッシング組成物は、初期成分として、５０ppm〜１０００ppm、好ましくは１００ppm〜９００ppm、更に好ましくは１２０ppm〜６００ppm、更になお好ましくは、１４０ppm〜２５０ppmのラウリルエーテル硫酸ナトリウムを含有する。
【００４９】
場合により、研磨組成物は、それぞれThe Dow Chemical Companyによって製造される、KORDEX（商標）MLX（９．５〜９．９％ メチル−４−イソチアゾリン−３−オン、８９．１〜８９．５％水及び≦１．０％関連反応生成物）又は２−メチル−４−イソチアゾリン−３−オン及び５−クロロ−２−メチル−４−イソチアゾリン−３−オンという活性成分を含有するKATHON（商標）ICP IIIのような殺生物剤を含有することができる（KATHON（商標）及びKORDEX（商標）はThe Dow Chemical Companyの商標である）。このような殺生物剤は、当業者には公知のとおり、本発明のケミカルメカニカルポリッシング組成物に従来量で含まれ得る。
【００５０】
好ましくは、本発明の基板を研磨する方法において、提供されるケミカルメカニカルポリッシング組成物は、アゾール化合物を除外する。このようなアゾール化合物は、ベンゾトリアゾール、メルカプトベンゾチアゾール、トリルトリアゾール及びイミダゾールを含むが、これらに限定されない。
【００５１】
好ましくは、提供される基板は、タングステン及びＴＥＯＳのような絶縁体を含む、半導体基板である。
【００５２】
好ましくは、本発明の基板を研磨する方法において、提供されるケミカルメカニカルポリッシングパッドは、当技術分野において公知の任意の適切な研磨パッドであってよい。当業者であれば、本発明の方法において使用するための適切なケミカルメカニカルポリッシングパッドを選択することが分かる。更に好ましくは、本発明の基板を研磨する方法において、提供されるケミカルメカニカルポリッシングパッドは、織物及び不織研磨パッドから選択される。更になお好ましくは、本発明の基板を研磨する方法において、提供されるケミカルメカニカルポリッシングパッドは、ポリウレタン研磨層を含む。最も好ましくは、本発明の基板を研磨する方法において、提供されるケミカルメカニカルポリッシングパッドは、ポリマー中空コア微粒子を含有するポリウレタン研磨層及びポリウレタン含浸不織サブパッドを含む。好ましくは、提供されるケミカルメカニカルポリッシングパッドは、研磨表面上に少なくとも１つの溝を有する。
【００５３】
好ましくは、本発明の基板を研磨する方法において、提供されるケミカルメカニカルポリッシング組成物は、ケミカルメカニカルポリッシングパッドと基板の界面又はその付近の提供されるケミカルメカニカルポリッシングパッドの研磨表面上に分注される。
【００５４】
好ましくは、本発明の基板を研磨する方法において、動的接触は、提供されるケミカルメカニカルポリッシングパッドと基板の界面で、研磨される基板の表面に垂直な０．６９〜３４．５kPaのダウンフォースにより作り出される。
【００５５】
好ましくは、本発明の基板を研磨する方法において、提供されるケミカルメカニカルポリッシング組成物は、タングステン除去速度≧１，０００Å/分；好ましくは≧１，５００Å/分；更に好ましくは≧１，７００Å/分を有するが、このとき２００mm研磨機上で、プラテン速度８０回転/分、キャリア速度８１回転/分、ケミカルメカニカルポリッシング組成物流量１２５mL/分、公称ダウンフォース２１．４kgであり；そしてここで、ケミカルメカニカルポリッシングパッドは、ポリマー中空コア微粒子を含有するポリウレタン研磨層及びポリウレタン含浸不織サブパッドを含む。
【００５６】
以下の実施例は、タングステンにおける本発明のケミカルメカニカルポリッシング組成物のコロージョン抑制性能、及びタングステンディッシングの抑制を説明することを目的としているが、以下の実施例は、発明の範囲を限定するものではない。
【実施例１】
【００５７】
研磨スラリー配合物
本実施例のケミカルメカニカルポリッシング組成物は、表１に記載された量の成分をＤＩ水である残りと合わせ、そして４５重量％水酸化カリウムを用いて組成物のｐＨを表１に記載された最終ｐＨに調整することによって調製された。
【００５８】
【表１】
2020077860.tif 000012
【実施例２】
【００５９】
ポリエトキシル化獣脂ジアミンＣＭＰスラリーのコロージョン速度抑制性能
コロージョン試験は、Ｗブランケットウェーハ（１cm×４cm）を１５ｇのスラリー試料に浸漬することによって実施された。Ｗウェーハは、１０分後に試験スラリーから取り出された。続いて、溶液を９，０００rpmで２０分間遠心分離して、スラリー粒子を除去した。上清をＩＣＰ−ＯＥＳで分析して、重量によるタングステンの量を決定した。コロージョン速度（Å/分）は、エッチングウェーハの表面積が４cm２であると仮定して、Ｗ質量から変換された。コロージョン試験の結果を表２に示す。
【００６０】
【表２】
2020077860.tif 000013
【実施例３】
【００６１】
ケミカルメカニカルポリッシング−ポリエトキシル化獣脂ジアミンＣＭＰスラリーのディッシング性能
研磨実験は、Applied Materialsの２００mm MIRRA（登録商標）研磨機に取り付けられた２００mmブランケットウェーハで行われた。研磨除去速度実験は、Novellusからの２００mmブランケット１５kÅ厚さのＴＥＯＳシートウェーハ、並びにWaferNet Inc.、Silicon Valley Microelectronics又はSKW Associates, Inc.から入手可能なＷ、Ｔｉ、及びＴｉＮブランケットウェーハで行われた。全ての研磨実験は、SP2310サブパッド（Rohm and Haas Electronic Materials CMP Inc.から市販されている）と対になったIC1010（商標）ポリウレタン研磨パッドを、特に断りない限り、典型的なダウン圧力２１．４kPa（３．１psi）、ケミカルメカニカルポリッシング組成物流量１２５mL/分、テーブル回転速度８０rpm及びキャリア回転速度８１rpmで使用して行われた。Kinik PDA33A-3ダイヤモンドパッドコンディショナー（Kinik Companyから市販されている）を使用して研磨パッドをドレッシングした。８０rpm（プラテン）／３６rpm（コンディショナー）で９．０lb（４．１kg）で１５分間及び７．０lb（３．２kg）で１５分間のダウンフォースを用いて、コンディショナーで研磨パッドをブレークインした。７lb（３．２kg）で２４秒間のダウンフォースを用いて、研磨する前に研磨パッドを実験室内で更にコンディショニングした。Ｗディッシング速度は、KLA-Tencor RS100C計測ツールを用いて決定された。ウェーハには、表３に示されるとおり様々な標準線幅フィーチャーがあった。
【００６２】
【表３】
2020077860.tif 000014
【００６３】
本発明のポリエトキシル化獣脂ジアミンを含有するスラリーは、ポリエトキシル化獣脂ジアミンを除外した対照と比較して、有意なディッシング抑制を示した。
【実施例４】
【００６４】
スラリー配合物
【００６５】
【表４】
2020077860.tif 000015
【実施例５】
【００６６】
ポリエトキシル化獣脂ジアミンＣＭＰスラリーのコロージョン速度抑制性能
コロージョン試験は、Ｗブランケットウェーハ（１cm×４cm）を１５ｇのスラリー試料に浸漬することによって実施された。Ｗウェーハは、１０分後に試験スラリーから取り出された。続いて、溶液を９，０００rpmで２０分間遠心分離して、スラリー粒子を除去した。上清をＩＣＰ−ＯＥＳで分析して、重量によるタングステンの量を決定した。コロージョン速度（Å/分）は、エッチングウェーハの表面積が４cm２であると仮定して、Ｗ質量から変換された。コロージョン試験の結果を表５に示す。
【００６７】
【表５】
2020077860.tif 000016
【００６８】
コロージョン速度試験の結果は、５のエトキシル化数（ｍ＋ｎ）を有するポリエトキシル化獣脂ジアミンを含有するケミカルメカニカルポリッシングスラリーが、エトキシラートを除外した対照とは異なって、ウェーハ上のＷのコロージョンを有意に減少させることを示した。
【実施例６】
【００６９】
ケミカルメカニカルポリッシング−ポリエトキシル化獣脂ジアミンＣＭＰスラリーのディッシング性能
本実施例のケミカルメカニカル設定は以下のとおりとした：
ツール：Titan SP Headを有するAMAT Mirra。
スラリー：ＰＳ−４。
パッド：SP2310サブパッドを有するIC1000、1010溝。
ディスク：Kinik PDA33A-3（AD3CI-171040-3）。
レシピ：
パッドブレークイン：８０rpm／３６rpm、９．０lbf ＣＤＦ−１５分＋７．０lbf ＣＤＦ−１５分。
研磨：８０rpm／８１rpm、３．１psi、６０秒間、１２５ml/分。
コンディショニング：実験室内：８０rpm／３６rpm、７．５lbf ＣＤＦ、２４秒間。
方法／研磨手順：
パッドブレークイン ３０分間。
【００７０】
【表６】
2020077860.tif 000017
【００７１】
ポリエトキシル化獣脂ジアミン（５ ＥＯ）を含む本発明のケミカルメカニカルポリッシングスラリーは、全てのフィーチャーサイズについて対照よりもディッシング性能が有意に改善された。
【外国語明細書】
2020077860000001.pdf